FR 2721720 A1 19951229 FR 9407877 A 19940627 Lentille ophtalmique en verre organique à intercouche anti-chocs et son procédé de fabrication. La présente invention concerne une lentille ophtalmique en verre organique à intercouche anti-chocs et son procédé de fabrication. Les lentilles ophtalmiques en verre organique sont plus sensibles à la rayure et à l'abrasion que celles en verre minéral. ll est connu de protéger en surface ce type de lentille par des revêtements durs généralement du type polysiloxane. n est également connu de traiter les lentilles en verre organique de façon à empêcher la formation de reflets parasites gênants pour le porteur de la lentille et ses interlocuteurs. La lentille comporte alors un revêtement anti-reflets mono ou multicouche en matière minérale. Lorsque la lentille comporte dans sa structure un revêtement antiabrasion, le revêtement anti-reflets est déposé sur la surface de la couche anti-abrasion. Un tel empilement diminue la résistance aux chocs, en rigidifiant le système qui devient cassant. Ce problème est bien connu dans l'industrie des lentilles ophtalmiques en verre organique. Plusieurs solutions ont été proposées dans l'état de la technique. Elles consistent en général à appliquer un primaire anti-chocs sur le substrat de la lentille, puis à appliquer le revêtement dur anti-abrasion et enfin le revêtement anti-reflets. Les brevets japonais 63-141001 et 63-87223 décrivent des lentilles plastiques comportant un primaire anti-chocs à base de résine polyuréthane thermoplastique. Le brevet US 5015523 préconise des primaires anti-chocs acryliques et la demande EP-04041 i décrit des primaires anti-chocs à base de polyuréthane thermodurcissable. Les procédés de l'art antérieur définis ci-dessus ont pour inconvénients d'utiliser des primaires anti-chocs d'épaisseur élevée et d'être peu adaptés aux problèmes de mise en oeuvre de ces revêtements à l'échelle industrielle. Dans la réalité industrielle de la fabrication des lentilles ophtalmiques en verre organique, les verres sont généralement revêtus d'une couche dure anti-abrasion, mais le traitement anti-reflets n'est pas systématique et s'effectue, sur commande, sur des verres de stocks en nombre limité. Les procédés de fabrication des lentilles résistantes à l'abrasion et anti-reflets de l'art antérieur, utilisent une collection de verres de stocks comportant non seulement un revêtement dur anti-abrasion, mais également un primaire anti-chocs, alors qu'une partie seulement de ces verres doit être traitée en anti-reflets. Ces techniques ont pour conséquence une multiplicité d'opérations parfois inutiles associée à des surcoûts de production du verre final. n serait souhaitable, sur le plan industriel, de rechercher un procédé de fabrication de lentilles ophtalmiques résistantes à l'abrasion et anti-reflets permettant d'utiliser à la demande des verres de stocks uniquement revêtus d'une couche anti-abrasion pour être traités ensuite par une revêtement anti-reflets. La demanderesse vient de découvrir, d'une façon inattendue, qu'il était possible d'intercaler un primaire anti-chocs entre le revêtement dur et l'anti-reflets sans modifier la fonction de ce primaire, pour obtenir une lentille ophtalmique suffisamment résistante à l'abrasion et aux chocs et ayant des propriétés anti-reflets satisfaisantes. La demanderesse a découvert qu'il était possible dans ces conditions, d'utiliser la couche primaire à des épaisseurs sensiblement plus faibles que dans l'art antérieur. L'empilement des couches anti-abrasion, de primaire anti-chocs et d'anti-reflets conforme à la présente invention, permet de réaliser, à la demande, des lentilles ophtalmiques, sur le plan industriel, à des coûts de production sensiblement réduits, à partir de verres de stocks traités uniquement par un revêtement anti-abrasion. La présente invention a donc pour objet une lentille ophtalmique en verre organique à primaire anti-chocs intercalé entre une couche anti-abrasion et un revêtement anti-reflets. Un autre objet de l'invention concerne un procédé de fabrication de cette lentille. D'autres objets apparaîtront à la lumière de la description. La lentille ophtalmique conforme à la présente invention constituée d'un substrat en verre organique, d'un revêtement dur anti abrasion, d'un primaire anti-chocs et d'un revêtement anti-reflets, est caractérisée essentiellement par le fait que la surface du substrat est recouverte de la couche dure anti-abrasion et que la couche de primaire anti-chocs est intercalée entre ladite couche anti-abrasion et le revêtement anti-reflets. Les substrats des lentilles conformes à la présente invention sont des substrats en verre organique couramment utilisés pour les lentilles ophtalmiques organiques. On peut citer, de façon préférentielle: (1) les substrats obtenus par polymérisation du bis(allylcarbonate) du diéthylèneglycol, vendu sous la dénomination commerciale CR-39 allyldiglycolcarbonate par la Société PPG INDUSTRIES INC (lentilles ORMAX d'ESSILOR); (2) les verres obtenus par polymérisation de monomères acryliques dérivés du bisphénol A, en particulier ceux obtenus par polymérisation d'une composition contenant (A) un composant (A) comprenant : au moins 50% en poids d'un monomère ou d'un mélange de monomères, répondant à la formule (1): dans laquelle R1 et R2, identiques ou différents, désignent hydrogène ou allyle en C1-C6; X désigne m + n sont compris entre 0 et 10 O 0 à 50% en poids d'un ou plusieurs comonomères vinylique(s), acrylique(s) ou méthacrylique(s), mono- ou polyfonctionnel(s) (II);; (B) un composant (B) présent dans des proportions de 0,5 à 15% en poids, de préférence 1 à 5% en poids par rapport au poids des composants I + II, comprenant un composé de formule (m) dans laquelle R3 et R4 désignent hydrogène, ou bien l'un des radicaux R3 ou R4 est un atome d'hydrogène, tandis que l'autre forme un cycle avec R7 ayant 5 à 10 atomes de carbone éventuellement substitué par un ou plusieurs groupement(s) allyle en C1-C4, linéaire(s) ou ramifié(s);; R5, R6 et R7 sont choisis, indépendamment l'un de l'autre, parmi l'atome d'hydrogène. les groupements allyle en C1-C6 pouvant être substitué(s) par un ou plusieurs groupement(s) OH et dont la chaîne peut éventuellement être interrompue par un ou plusieurs groupement(s) éther, ester ou cétonique, R7 pouvant former un cycle enC5-C10, éventuellement substitué par un ou plusieurs groupement(s) alkyle en C1-C4, linéaire(s) ou ramifié(s), avec l'un des radicaux R3 ou R4. (3) les verres obtenus par polymérisation de monomères allyliques dérivés du bis phénol A tels que ceux décrits dans le brevet US4.959.429, et plus particulièrement ceux obtenus par polymérisation d'une composition contenant (A) un composant (A) comprenant : au moins 50% en poids d'un monomère ou d'un mélange de monomères, répondant à la formule (T) dans laquelle X désigne et R et R' sont choisis parmi H et CH3; O à 50% en poids d'un ou plusieurs comonomère(s) allylique(s) vinylique(s), acrylique(s) ou méthacrylique(s) mono- ou polyfonctionnel(s) (2); (B) un composant (B) comprenant de 0,2 à 10% en poids, de préférence 0,3 à 5% en poids par rapport au poids des composants (1) et (2), d'un composé de formule (3):: dans laquelle R11 et R12 désignent hydrogène, ou bien l'un des radicaux; R11 ou R12 est un atome d'hydrogène, tandis que l'autre forme un cycle avec R9 en C5 ou C7-C10, éventuellement substitué par un ou plusieurs groupement(s) allyle en Cl-C4, linéaire(s) ou ramifié(s); R8, R9 et R10 sont choisis, indépendamment l'un de l'autre, parmi l'atome d'hydrogène, les groupements allyle en C1-C6 pouvant être substitués par un ou plusieurs groupement(s) OH et dont la chaîne peut éventuellement être interrompue par un ou plusieurs groupement(s) éther, ester ou cétonique;R9 pouvant former un cycle en C5 ou en C7-Clo, éventuellement substitué par un ou plusieurs groupement(s) allyle linéaire(s) ou ramifié(s) avec l'un des groupements R11 ou R12. On peut citer comme autres exemples de substrats utilisables selon l'invention (4) les substrats obtenus à partir de poly(méthylméthacrylate); (5) les substrats obtenus à partir de résine polystyrène; (6) les substrats obtenus à partir de résine à base de diallyl phtalate; La. composition de l'intercouche antichocs conforme à la présente invention, est une composition polymérique thermoplastique ou thermodurcissable. n est souhaitable, pour obtenir une résistance aux chocs satisfaisante, que la couche primaire anti-chocs possède une valeur de BAYER intrinsèque, inférieure ou égale à 2, et comprise de préférence entre 1 et 2. On entend par valeur de BAYER intrinsèque, la résistance à l'abrasion de l'intercouche anti-chocs, déterminée selon le test BAYER conformément à la norme ASTM F735.81 adaptée comme décrit ciaprès. La mesure est effectuée de manière séparée sur une couche d'une épaisseur de l'ordre de 3 pLm sur un substrat organique tel que CR 39. La demanderesse a constaté qu'à des épaisseurs faibles, inférieures à 1 Am pour l'intercouche anti-chocs, la résistance à l'abrasion était essentiellement déterminée par le revêtement dur sur lequel est appliquée cette intercouche. fi est donc possible, selon cette invention, d'obtenir un article final présentant une résistance à l'abrasion satisfaisante bien que la résistance à l'abrasion intrinsèque de l'intercouche anti-chocs déposée sur le vemis dur, soit faible. Selon la présente invention, l'épaisseur du revêtement primaire anti-chocs, obtenue après durcissement, est de préférence comprise entre 0,2 et 1 um et plus particulièrement entre 0,4 et 0,8 pLm. L'extrait sec de la composition de primaire anti-chocs, thermoplastique ou thermodurcissable, est de préférence compris entre 5 et 20% en poids et plus particulièrement entre 10 et 15% en poids par rapport au poids total de la composition. La composition du primaire anti-chocs, conforme à la présente invention, peut être constituée d'une résine polyuréthane thermoplastique obtenue par réaction d'un diisocyanate avec un composé comportant un hydrogène réactif à chaque extrémité. Ce composé, contenant un hydrogène actif, peut être du type alkylèneglycol tel qutéthylèneglycol. 1,2-propylèneglycol, 1,3-butane diol, 1,4-butanediol, 1,6-hexanediol, néopentylglycol, dipropylène glycol ou diéthylèneglycol; du type polyallcylèneglycol tel que polypropylèneglycol, polyéthylèneglycol ou polytétramé thylèneglycol; du type poly(alkylène adipate) tel que poly(diéthylène adipate), poly (tétraméthylène adipate), polyfhexaméthylène adipate) ou poly(néopentylène adipate); un poly-E-caprolactone; du type polybutadiène glycol tel que poly(l,4-butadiène)glycol ou poly( i ,2-butadiène)glycol; du type (aikylène carbonate) tel que polyfhexarnéthylène carbonate); un polyol siliconé; ou un autre composé connu comportant un hydrogène actif. Comme exemple de diisocyanate, on peut citer un diisocyanate aromatique tel que tolylène diisocyanate, xylylène diisocyanate, 4,4'diphénylméthane diisocyanate, i ,5-naphtalène diisocyanate, ou 3,3'diméthyl-4,4'-diphényl diisocyanate; ou encore un diisocyanate aliphatique tel que 1,6-hexaméthylène diisocyante, isophorone diisocyanate, 4,4'-dicyclohexylméthane diisocyanate, 1,3-bis(isocyanatométhyl)cyclohexane ou triméthylhexaméthylène diisocyanate. La résine polyuréthane thermoplastique peut être obtenue par des procédés connus, en utilisant comme catalyseurs des composés métalliques. Pour constituer la composition primaire, la solution de résine polyuréthane thermoplastique est diluée à une concentration adaptée à l'application. Pour diluer, on peut utiliser comme solvant un hydrocarbure, un hydrocarbure halogéné, un alcool, une cétone, un ester, un éther ou un autre solvant connu. I1 est particulièrement souhaitable d'utiliser du toluène, de l'acétate d'éthyle, de la méthyléthylcétone ou du tétrahydrofurane, séparément ou en mélange. I1 est en outre possible d'ajouter divers additifs connus destinés à améliorer les performances ou les fonctions, comme par exemple des agents d'égalisation pour faciliter l'application, des absorbeurs d'UV et des antioxydants pour augmenter la résistance aux agents atmosphériques, des colorants .. La couche primaire à base de résine polyuréthane thermoplastique peut être appliquée par centrifugation, au trempé ou par pulvérisation. Après l'avoir appliquée sur la couche dure anti-abrasion, la composition primaire peut être séchée à une température comprise entre 30 et 2000C, de préférence entre 60 et 1500C et de préférence pendant 1 à 60 minutes, selon le solvant utilisé. La composition primaire anti-chocs de l'invention peut être constituée d'un polyisocyanate bloqué et d'un polyol. Le mélange est réticulé par chauffage pour former un primaire. n s'agit d'un polyuréthane thermodurcissable. Les polyisocyanates bloqués sont choisis parmi les produits d'addition obtenus par liaison de deux molécules ou plus, d'hexaméthylène diisocyanate, d'isophorone diisocyanate, de 4,4'dicyclohexylméthane diisocyanate, de xylène diisocyanate hydrogéné et d'isocyanurates, d'allophanates, de biurets et de carbodimmides qui sont bloqués par l'acide acétoacétique, l'acide malonique ou des oximes. Les polyisocyanates bloqués préférentiels contiennent l,hexaméthylène diisocyanate bloqué par une oxime. Les polyols sont choisis parmi les composés ayant une pluralité de groupes hydroxyle par molécule et un squelette de polyester, polyéther, polycaprolactone, polycarbonate ou polyacrylate. Le rapport molaire polyisocyanate/polyol est de préférence tel que le rapport molaire des groupes isocyanates sur les groupes hydroxyle soit compris entre 0,8 et 1,25. Un amorceur de réticulation peut être utilisé dans la réaction du polyisocyanate bloqué avec le polyol. Des exemples préférentiels d'amorceurs sont les amines tertiaires, les composés organiques à base d'étain ou de zinc. La composition primaire est diluée à une concentration adaptée à l'application. On utilise comme solvant par exemple des alcools, des cétones ou des esters. L'alcool diacétone, l'acétate d'éthyle et la méthyléthylcétone sont particulièrement préférés. Les solvants peuvent être utilisés seuls ou en mélanges. I1 est en outre possible d'ajouter divers additifs connus tels que ceux cités précédemment. Le primaire est appliqué selon les procédés de revêtement classiques tels que la centrifugation, le trempé ou la pulvérisation. I1 est formé sur la couche dure anti-abrasion, par séchage, si nécessaire, et chauffage à une température comprise entre 100 et 1400C; la durée de réticulation varie de préférence entre 15 et 90 minutes. La composition primaire selon l'invention peut également être constituée de copolymères, de monomères acryliques et/ou méthacryliques et de composés vinyliques aromatiques. Des exemples de monomères acryliques et méthacryliques sont les esters d'acide acrylique ou méthacrylique avec des alcools inférieurs, les esters formés à partir de l'acide acrylique ou méthacrylique et des composés aromatiques hydroxylés tels que des benzylalcools. Parmi les composés vinyliques, on peut citer le styrène, le chiorostyrène, le bromostyrène. De telles compositions primaires sont décrites dans le brevet US-5.015.523. Elles sont appliquées selon les méthodes classiques de revêtement sur la couche dure anti-abrasion de la lentille. Le primaire anti-choc est formé par séchage et réticulation à une température comprise entre la température ambiante et 100 C pendant, de préférence, 5 minutes à 2 heures. Une forme particulièrement préférée de l'invention consiste à utiliser une composition primaire anti-chocs à base de polysiloxane. On utilise de façon préférentielle des compositions contenant dans un milieu solvant un ou plusieurs hydrolysat(s) de silane et qui ne renferment pas de charges telles que la silice (SiO2). On préfere utiliser des hydrolysats de silane à groupements époxy renfermant au moins un groupement Si-aikyle, comme par exemple le glycidoxypropylméthyldiéthoxysilane. Le revêtement dur anti-abrasion utilisé selon la présente invention, est obtenu par durcissement d'une composition contenant A/ de la silice colloïdale ayant un diamètre moyen de particule de 1 à 100 mAm; B/ un solvant; C/ un hydrolysat ou un mélange d'hydrolysats de composé(s) silane(s); de formule dans laquelle R1 désigne un groupement organique contenant un groupe époxy; R2 est un radical hydrocarboné ayant 0 ou 1 atome de carbone; R3 est un groupe hydrocarboné ayant de 1 à 4 atomes de carbone; et a vaut 0 ou 1. La structure de la silice est de préférence SiO2. La silice colloïdale est obtenue par dispersion macromoléculaire de silice anhydre dans un milieu dispersant. Ce milieu dispersant peut être de l'eau, un alcool, un cellosolve, une cétone, un ester, un carbitol ou similaire, ou leurs mélanges. Les composés silanes plus particulièrement préférés contiennent un groupe époxy de formule ou où p et q sont 1 à 6 et r est 0 à 2. Parmi les exemples de composés silanes hydrolysés conformes à l'invention, on peut citer - le y-glycidoxypropyltriméthoxysilane, - le y-glycidoxypropyltriéthoxysilane, - le y-glycidoxypropyi(méthyl)diméthoxysilane , - le y-glycidoxypropyl(méthyl)diéthoxysilane, - le P-(3 ,4-époxycyclohexyl)éthyltriméthoxysilane , ou similaire. Les compositions de revêtement dur anti-abrasion contiennent de préférence des additifs pour prolonger la durée de stockage, tels que des agents chelatants de B-dicétones, de ss-cétoesters ou leurs mélanges. On peut citer, par exemple, l'acétylacétone, l'acétoacétate d'éthyle ou similaire. Les hydrolysats des composés silanes de formule (a) sont obtenus par hydrolyse dans le milieu de dispersion de la silice colloïdale. L'hydrolyse s'effectue par addition d'eau et d'un catalyseur acide tel que l'acide chlorhydrique, sulfurique, nitrique, phosphorique ou acétique. Des catalyseurs de réticulation peuvent être introduits dans ces compositions pour diminuer la température de durcissement et sa durée. On peut citer les acides de Bronsted tels que l'acide chlorhydrique, l'acide sulfurique et l'acide nitrique; les acides de Lewis tels que le chlorure d'aluminium, le chlorure d'étain, le borofluorure de zinc, le fluorure de bore, les composés acides halogénures, les composés chelatés de l'acétylacétone et de l'acétoacétate, les composés carboxyliques de magnésium, titane, zirconium et étain, les perchlorates de sodium, magnésium, cuivre, zinc, hydrogène, lithium. Les compositions de revêtement dur peuvent en outre contenir des additifs tels que des absorbeurs d'ultra-violets, des tensio-actifs siliconés ou fluorés, des colorants, des pigments, des ajusteurs d'indice de réfraction. Les méthodes d'application de la couche anti-abrasion sur le substrat de la lentille sont identiques à celles du primaire anti-chocs, telles qu'évoquées précédemment. Le durcissement de la couche anti-abrasion est mis en oeuvre de façon préférentielle à une température de 80 à 150 C pendant 30 minutes à 2 h 30. Après durcissement, l'épaisseur de la couche anti-abrasion, déposée sur la surface du substrat, est de préférence choisie entre 1 et 15 uni et plus particulièrement entre 2 et 6 um. Après durcissement du primaire anti-chocs sur la couche antiabrasion, selon l'invention, un revêtement anti-reflets est formé en surface du primaire anti-chocs. Le revêtement anti-reflets est constitué d'un film mono ou multicouche, de matériaux diélectriques tels que SiO, Si02, Si3N4, TiO2, ZrO2 A1203, MgF2 ou Ta205, ou leurs mélanges. I1 devient ainsi possible d'empêcher l'apparition d'une réflexion à l'interface lentilleair. Le revêtement anti-reflets est appliqué en particulier par dépôt sous vide selon l'une des techniques suivantes 1/ Par évaporation, éventuellement assistée par faisceau ionique. 2/ Par pulvérisation par faisceau d'ions. 3/ Par pulvérisation cathodique. 4/ Par dépôt chimique en phase vapeur assisté par plasma. Outre le dépôt sous vide, on peut aussi envisager un dépôt d'une couche minérale par voie sol gel (par exemple à partir d'hydrolysats de tétraéthoxysilane). Dans le cas où la pellicule comprend une seule couche, son épaisseur optique doit être égale à X/4 où X est une longueur d'onde comprise entre 450 et 650 nm. Dans le cas d'un film multicouche comportant trois couches, on peut utiliser une combinaison correspondant à des épaisseurs optiques respectives h/4-2-h/4 ou 44-x/4-714. On peut en outre utiliser un film équivalent formé par plus de couches, à la place de l'une quelconque des couches faisant partie des trois couches précitées. Un autre objet de l'invention est un procédé de fabrication d'une lentille ophtalmique en verre organique tel que défini précédemment, qui consiste à appliquer dans une première étape sur la surface du substrat en verre organique, une couche anti-abrasion dure; puis à déposer sur la couche anti-abrasion une couche de primaire anti-chocs; enfin, à déposer sur le primaire anti-chocs un revêtement anti-reflets. Selon un mode préférentiel de l'invention, les différentes couches de la lentille ophtalmique sont appliquées après un traitement spécifique d'activation de surface permettant une meilleure adhérence de la couche déposée ultérieurement. Ce type de traitement est effectué en particulier - en surface de revêtement dur avant application de l'intercouche anti-chocs; - en surface de l'intercouche antichocs avant application du vernis anti-reflets. Les traitements d'activation de surface peuvent être chimiques ou physiques. On peut citer à titre d'exemples - une attaque chimique de quelques minutes (2 à 3 minutes) à des températures voisines de 50"C dans un bain de soude à 5% en présence d'agents tensio-actifs; - un traitement plasma à l'oxygène; - un traitement IPC (Ion Pre-Cleaning) qui est un bombardement ionique sous enceinte à vide. Dans le cas d'un traitement d'activation de la couche dure antiabrasion, selon le procédé de fabrication de lentilles de l'invention, on utilise de manière préférentielle, afin d'obtenir une meilleure résistance aux chocs, un vernis anti-abrasion possédant une teneur en silice colloïdale comprise entre 0 et 40% en poids dans l'extrait sec, de préférence entre 10 et 30% en poids. Les exemples qui suivent servent à illustrer l'invention de façon plus détaillée, mais non limitative. Pour l'appréciation des propriétés des verres revêtus obtenus dans les exemples, on a mesuré - la résistance à l'abrasion, par la valeur obtenue au test BAYER. Le test BAYER consiste à soumettre une série de verres tests et témoins, à l'abrasion provoquée par du sable en mouvement. L'appréciation du test se fait en mesurant comparativement la diffusion des verres tests et témoins avant et après abrasion. On suit le protocole selon la norme ASTM F 735.81, adapté comme suit L'évaluation d'un produit se fait sur une série de verres afocaux de diamètre 65 mm et de rayon de courbure compris entre 80 mm et 125 mm. Tout verre revêtu (verre test) est abrasé en même temps qu'un verre témoin (verre organique de type FORMAT)). On procède de la façon suivante 1/ Les verres sont trempés dans un bécher d'alcool isopropylique puis essuyés à l'aide d'un chiffon propre. 2/ On immobiliste le couple de verres (témoinltest) horizontalement sur le plateau BAYER. On ajoute le sable. On effectue 150 aller/retour. Les verres sont ensuite retoumés. On effectue à nouveau 150 aller/retour. 3/ Le verre est ensuite lavé à l'eau, trempé dans un bécher d'alcool isopropylique puis essuyé à l'aide d'un chiffon propre. 4/ On mesure la diffusion des verres. La résistance à l'abrasion est quantifiée par la valeur BAYER. Si on note : Dtest = diffusion après abrasion du verre test - diffusion avant abrasion du verre test Dtem = diffusion après abrasion du verre témoin - diffusion avant abrasion du verre témoin la valeur BAYER est R = Dtem/Dtest. Une valeur élevée au test BAYER correspond à un degré élevé de résistance à l'abrasion. La valeur BAYER d'un verre organique du type ORMA, non revêtu, est égale à 1. - la résistance aux chocs par le test de la chute de billes. On fait tomber des billes avec une énergie croissante au centre du verre revêtu jusqu'à l'étoilement ou la cassure de celui-ci. L'énergie minimale imposée hors de ce test est de 15,2 g.m (correspondant à la première hauteur de chute). On calcule ensuite l'énergie moyenne de rupture du verre revêtu. - la résistance à l'abrasion par la valeur obtenue au test BAYER, intrinsèque, pour l'intercouche anti-chocs. Celle-ci est mesurée, dans chaque exemple, sur une couche d'épaisseur 3 uni appliquée sur un verre du type ORMA. Les proportions, pourcentages et quantités mentionnés dans les exemples sont des proportions, pourcentages et quantités en poids. EXEMPLE 1 (1) Fabrication du vernis anti-abrasion déposé sur le substrat (vernis A) On mélange 299,1 g de y-glycidyloxypropylméthyldiéthoxysilane (que l'on désignera par la suite méthyl GLYMO), 30 g d'éther diglycidique de l'hexanediol et 43,4 g de HC1 0,01 N. On agite ce mélange et on le chauffe pendant 5 heures à 45"C. On maintient l'agitation et on laisse le mélange refroidir à température ambiante pendant 24 heures. On ajoute alors 200 g de silice colloïdale à 30% d'extrait sec dans le méthanol, vendue sous la dénomination SUN COLLOrD MA-ST par la Société MSSAN; 22,45 g d'acétylacétonate d'aluminium, 55,3 g de méthyléthylcétone, 348,7 g de méthanol, 1 g de tensio-actif BAYSILONE OL31. On agite ce mélange et on le filtre. (2) Fabrication du primaire anti-chocs (couche B) On mélange 273,7 g de méthyl GLYMO, 48 g d'éther diglycidique de lthexanediol, 39,7 g d'HCl 0,01 N. On agite ce mélange et on le chauffe pendant 5 heures à 45 C. On laisse ensuite refroidir le mélange pendant 24 heures. On ajoute ensuite 16,9 g d'acétyl acétonate d'aluminium, 50,7 g de méthyléthylcétone, 1 g de tensioactif BAYSILONE Ou31. On agite ce mélange et on le filtre. On le dilue ensuite dans le méthanol jusqu'à un extrait sec de 10%. La valeur BAYER intrinsèque est de 1,4. (3) Procédé de fabrication des lentilles. On dépose le vernis A sur des verres en CR 39 (lentilles ORMA) d'épaisseur au centre de 1 mm, ayant subi une préparation alcaline pour faciliter l'adhérence du vernis. L'épaisseur du vernis A déposé est de 2 uni; le vernissage étant réalisé au trempé. Le vernis A est ensuite réticulé en étuve pendant 1 heure à 800 C. Après cette cuisson, le vemis subit une préparation alcaline pour favoriser l'adhérence du primaire anti-chocs B. On dépose l'intercouche B au trempé. La vitesse de démouillage est de 10 cm/mn et l'épaisseur obtenue est de 0,7 SLm. On traite ensuite les verres à l'étuve pendant 3 heures à 1000C. Après cuisson, les verres subissent un traitement anti-reflets par évaporation sous vide. L'anti-reflets est obtenu par dépôt sous vide - d'une première couche à base d'oxydes de zirconium et de titane; - d'une deuxième couche à base de SiO2; l'épaisseur optique pour ces deux couches prises globalement étant voisine de /4; - d'une troisième couche à base de TiO2, d'épaisseur optique 2; - d'une quatrième couche à base de SiO2, d'épaisseur optique A/4. Les résistances aux chocs sont déterminées par le test de chute de bille par l'énergie moyenne de rupture E des verres revêtus (exprimée en g.m). On compare des verres traités anti-reflets, selon l'invention, à des verres traités anti-reflets ne comportant pas d'intercouche B. On obtient les résultats suivants verre ORMAX + vernis A + anti-reflets : E (père hauteur du test) verre ORMA'8) + vemis A + couche B + anti-reflets : E = 32 g.m. EXEMPLE 2 (1) Vernis A anti-abrasion Le vemis A est préparé de la même façon que dans l'exemple 1. (2) intercouche anti-chocs (couche C) On mélange 5,4 g de polyéthylèneglycol 200, 7,06 g de 4,4' dicyclohexylrnéthanediisocyanate, vendu sous le nom DW par SOLVAY, 78,7 g de dioxanne, 8,7 g de dibutyldilaurate d'étain et 0,11 g de tensioeactif BYK 300. Après filtration de ce mélange, on le dilue à 4% d'extrait sec par du dioxanne. La valeur BAYER intrinsèque est de 1,1. (3) Fabrication des lentilles On dépose le vernis A sur des verres ORMA de 1 mm d'épaisseur au centre, dans les mêmes conditions que dans l'exemple 1. La couche C est déposée par centrifugation uniquement sur la face concave du verre; l'épaisseur est de 0,47 uni. Les verres sont alors portés à l'étuve pendant 3 heures à 100 C. Après cuisson, on dépose un traitement anti-reflets par dépôt sous vide, dans les mêmes conditions que l'exemple 1, puis on effectue le test de chute de bille. On compare des verres recouverts de vernis A puis traités antireflets à des verres recouverts de vernis A, de la couche C et traités anti-reflets. On mesure les énergies moyennes de rupture verreORMAX + vernis A + anti-reflets : E (père hauteur du test) verre ORMAX + vernis A + couche C + anti-reflets : E = 44,7 g.m. EXEMPLE 3 (1) Vernis anti-abrasion A' On mélange : 341,9 g de méthyl GLYMO, 49,6 g d'HCl 0,01 N On ajoute ce mélange en le chauffant pendant 5 heures à 450 C. On introduit ensuite 200 g de silice colloïdale MA-ST dans le méthanol. On laisse refroidir à température ambiante pendant 24 heures. On complète le vernis par addition de 21,1 g d'acétylacétonate d'aluminium, 63,2 g de méthyléthylcétone, 323,2 g de méthanol, 1 g de tensioactif BAYSILONE OL-31. On filtre ce vemis lorsque le mélange est bien homogène. (2) intercouche anti-chocs D On mélange 113,05 g de glycidoxypropyltriméthoxysilane; 25,85 g d'HCl 0,01 N. La température monte jusqu'à 40"C lors de ce mélange. On laisse reposer le vemis pendant 24 heures à température ambiante. On ajoute alors : 18,17 g d'acide itaconique, 5,65 g de dicyandiamide, 0.8 g de tensio-actif FC-430. On dilue ensuite jusqu'à 10% d'extrait sec par du méthanol. La valeur BAYER intrinsèque est de 1,8. (3) Fabrication des lentilles On utilise le même procédé que dans l'exemple 1 pour déposer le vernis A' sur les verres ORMA. L'épaisseur du vernis A' est de 2,3 uni. L'intercouche D est déposée par "dip. coating" (trempé) avec une vitesse de démouillage de 1 1 cm/mn. L'épaisseur obtenue est de 0,67 uni. Le système est réticulé en étuve pendant 3 heures à 1000C. Si on effectue des tests de résistance à l'abrasion sur les verres ainsi réalisés, on obtient des propriétés satisfaisantes valeur BAYER = 1,93. Si on dépose un traitement anti-reflets dans les conditions de l'exemple 1 et si l'on mesure l'énergie moyenne de rupture E, on obtient les résultats suivants verres ORMA# + vemis A' + anti-reflets : E (1ère hauteur du test) verres ORMAX + vernis A' + D + anti-reflets : E = 20,3 g.m. REVENDICATIONS 1. Lentille ophtalmique constituée d'un substrat en verre organique, d'un revêtement anti-abrasion, d'une couche de primaire anti-chocs et d'un revêtement anti-reflets, caractérisée par le fait que la surface dudit substrat est recouverte par le revêtement anti-abrasion et que la couche de primaire anti-chocs est intercalée entre ladite couche anti-abrasion et le revêtement anti-reflets. 2. Lentille selon la revendication 1, caractérisée par le fait que le substrat est choisi parmi (i) les verres obtenus par polymérisation du bis(allylcarbonate) du diéthylèneglycol; (ii) les verres obtenus par polymérisation de monomères acryliques dérivés du bisphénol A; (iii) les verres obtenus par polymérisation de monomères allyliques dérivés du bisphénol A. 3. Lentille selon la revendication 1, caractérisée par le fait que le substrat est choisi parmi (a) les verres obtenus à partir de poly(méthylméthacrylate); (b) les verres obtenus à partir de résine polystyrène; (c) les verres en résine à base de diallylphtalate; 4. Lentille selon l'une quelconque des revendications 1 à 3, caractérisée par le fait que l'intercouche anti-chocs présente une valeur BAYER intrinsèque inférieure ou égale à 2, pour une épaisseur de 3 uni. 5. Lentille selon l'une quelconque des revendications 1 à 4, caractérisée par le fait que le primaire anti-chocs est une composition polymère, thermoplastique ou thermodurcissable, ayant un extrait sec compris entre 5 et 20% en poids par rapport au poids total de la composition du primaire. 6. Lentille selon l'une quelconque des revendications 1 à 5, caractérisée par le fait que l'épaisseur de l'intercouche anti-chocs à l'état durci est comprise entre 0,2 et 1 uni. 7. Lentille selon l'une quelconque des revendications 1 à 6, caractérisée par le fait que la composition du primaire anti-chocs est constituée d'une résine polyuréthane thermoplastique obtenue par réaction d'un diisocyanate avec un composé comportant un hydrogène réactif à chaque extrémité. 8. Lentille selon l'une quelconque des revendications 1 à 6, caractérisée par le fait que la composition du primaire antichocs est constituée d'une résine polyuréthane thermodurcissable obtenue par réaction d'un polyisocyanate bloqué et d'un polyol. 9.Lentille selon l'une quelconque des revendications 1 à 6, caractérisée par le fait que la composition du primaire anti-chocs est constituée d'un copolymère de monomères acryliques et/ou méthacryliques et de composés vinyliques aromatiques. 10. Lentille selon l'une quelconque des revendications 1 à 6, caractérisée par le fait que la composition du primaire anti-chocs est constituée d'un polysiloxane. 11. Lentille selon la revendication 10, caractérisée par le fait que la composition du primaire anti-chocs contient dans un milieu solvant un ou plusieurs hydrolysat(s) de silane à groupement époxy renfermant au moins un groupement Si-aikyle et ne contenant pas de charges. 12. Lentille selon l'une quelconque des revendications 1 à 11, caractérisée par le fait que le revêtement dur anti-abrasion est obtenu par durcissement d'une composition contenant a) de la silice colloïdale ayant un diamètre moyen de particules compris entre 1 et 100 muni; b) un solvant; c) un hydrolysat ou un mélange dthydrolysats de composé(s) silane de formule dans laquelle R1 désigne un groupement organique contenant un groupe époxy; R2 est un radical hydrocarboné ayant 0 ou 1 atome de carbone; R3 est un groupe hydrocarboné ayant de 1 à 4 atomes de carbone; et a vaut 0 ou 1. 13. Lentille selon l'une quelconque des revendications 1 à 12, caractérisée par le fait que l'épaisseur de la couche anti-abrasion, à l'état durci, est comprise entre 1 et 15 uni. 14. Lentille selon la revendication 12 ou 13, caractérisée par le fait que la composition du revêtement anti-abrasion présente une teneur-en silice colloïdale comprise entre 0 et 40% en poids dans l'extrait sec. 15. Lentille selon l'une quelconque des revendications 1 à 14, caractérisée par le fait que le revêtement anti-reflets est constitué d'un film mono- ou multicouche à base de matériaux diélectriques, déposé par dépôt sous vide. 16. Lentille selon l'une quelconque des revendications 1 à 15, caractérisée par le fait qu'elle comprend successivement a) un substrat en verre obtenu par polymérisation du bis(allylcarbonate) du diéthylèneglycol; b) un revêtement dur anti-abrasion obtenu par durcissement d'une composition contenant dans le méthanol de la silice colloïdale et un hydrolysat du y-glycidyloxypropylméthyldiéthoxysilane; c) une intercouche anti-chocs obtenue par durcissement d'une composition contenant dans le méthanol un hydrolysat du yglycidyloxypropylméthyldiéthoxysilane ou du y-glycidoxypropyltriméthoxysilane; d) un revêtement anti-reflets multicouches. 17. Lentille selon l'une quelconque des revendications 1 à 15, caractérisée par le fait qu'elle comprend successivement (a) un substrat en verre obtenu par polymérisation du bis(allylcarbonate) du diéthylèneglycol; (b) un revêtement anti-abrasion obtenu par durcissement d'une composition contenant dans le méthanol de la silice colloïdale et un hydrolysat du y-glycidyloxypropylmé thyldiéthoxysilane; (c) une intercouche anti-chocs obtenue par durcissement d'une composition contenant du 4,4'-dicyclohexylméthanediisocyanate et du polyéthylèneglycol; (d) un revêtement anti-reflets multicouches. 18. Procédé de fabrication d'une lentille ophtalmique telle que définie selon l'une quelconque des revendications 1 à 17, caractérisé par le fait qu'on applique sur la surface du substrat en verre organique le revêtement anti-abrasion, que l'on dépose sur la couche antiabrasion la couche de primaire anti-chocs, puis que l'on dépose sur le primaire anti-chocs le revêtement anti-reflets. 19. Procédé selon la revendication 18, caractérisé par le fait que la couche anti-abrasion et la couche de primaire anti-chocs sont déposées par centrifugation, par trempé ou par pulvérisation et que l'anti-reflets est appliqué par dépôt sous vide. 20. Procédé selon la revendication 18 ou 19, caractérisé par le fait que les couches anti-abrasion et de primaire anti-chocs sont prétraitées par un traitement d'activation de surface par voie chimique ou physique. 21. Procédé selon la revendication 20, caractérisé par le fait que le traitement d'activation de surface est une attaque chimique alcaline, un traitement plasma à l'oxygène ou un bombardement ionique sous enceinte à vide.